按照第二种选择,则不实施热处理。technology.卷曲程度通常为8个卷曲/英寸(cpi)(3个卷曲/cm(cpc))或更多,优选10cpi(3.9cpc)或更多,最优选14cpi(5.5cpc)或更多,并且通常为30cpi(11.8cpc)或更少,优选25cpi(9.8cpc)或更少,更优选20cpi(7.9cpc)或更少。所得的卷缩(%)是纤维特性的函数,优选为10%或更高,更优选为15%或更高,最优选为20%或更高,并且优选最高至40%,更优选最高至60%。优选松弛温度为120°C或更低,更优选105°C或更低,甚至更优选100°C或更低,更加优选低于100°C,最优选低于80°C。优选松弛温度为55°C或更高,更优选高于55°C,更优选60°C或更高,最优选高于60°C。60分钟,更优选25分钟或更少。当松弛少量(例如1,000旦尼尔(1,100分特))时,可以为几秒。在工业设置中,时间可以短至1分钟。优选纤维为约0.2-约6英寸(约0.5-约15cm),更优选约0.5-约3英寸(约1.3-约7.6cm),最优选约1.5英寸(3.81cm)。3.0g/d(2.65cN/分特)、优选为3.1g/d(2.74cN/分特)或更高。3.5g/d(3.1cN/分特)、优选为3.6g/d(3.2cN/分特)或更高,更优选为3.75g/d(3.3cN/分特)或更高,甚至更优选为3.9g/d(3.44cN/分特)或更高,最优选为4.0g/d(3.53cN/分特)或更高。6.5g/d(5.74cN/分特)或更高的强度。对于一些最终用途,高达5g/d(4.4cN/分特)、优选为4.6g/d(4.1cN/分特)的强度是优选的。最显著的是,这些强度可以用55%或更少并且通常为20%或更多的伸长(断裂伸长)来实现。0.8旦/单丝(dpf)(0.88分特(dtex)),优选至少1dpf(1.1分特),最优选至少1.2dpf(1.3分特)。它们优选为3dpf(3.3分特)或更低,更优选为2.5dpf(2.8分特)或更低,最优选为2dpf(2.2分特)或更低。最优选的是大约1.4dpf(大约1.5分特)。1.5-约6dpf(约1.65-约6.6分特)的短纤。useful.填充用纤维利用约0.8-约15dpf(约0.88-约16.5分特)的短纤。3dpf(3.3分特),更优选为至少6dpf(6.6分特)。它们一般为15dpf(16.5分特)或更低,更优选9dpf(9.9分特)或更低。5%重量,更优选最多至约3%重量,最优选最多至约2%重量。